(57)【要約】  従来の技術の改良であって、所要量の吸液量を有するとともに、比較的に薄く、ロール状に巻き重ねた状態において巻芯側と巻外側との吸液量に大きな差が生じることのないドリップシートの提供。  ドリップシート（１０）は上層（１３）と下層（１４）とを有し、上層（１３）は少なくとも熱融着性繊維を含み、熱融着性繊維が熱融着している繊維不織布から形成され、下層（１４）は少なくとも親水性繊維を含む繊維不織布から形成されている。下層の質量が約３０〜１００ｇ／ｍ２であって、ドリップシート（１０）を巻き重ねてなるロール（３０）の巻芯側（３１）と巻外側（３２）とにおいて吸液量の差が４００ｇ／ｍ２以下である。
2013129666.tif 000002
【特許請求の範囲】
【請求項１】
上面及び下面と、これらの間の厚さ方向とを有し、透液性かつ吸液性の上層と、前記上層と互いに接合された吸液性の下層とを含むドリップシートにおいて、
前記上層は少なくとも熱融着性繊維を含み、前記熱融着性繊維が互いに熱融着している繊維不織布から形成され、前記下層は少なくとも親水性繊維を含む繊維不織布から形成されており、
前記下層の質量が約３０〜１００ｇ／ｍ２であって、
前記ドリップシートを巻き重ねてなるロールの巻芯側と巻外側とにおいて吸液量の差が４００ｇ／ｍ２以下であることを特徴とする前記ドリップシート。
【請求項２】
前記ドリップシートの質量が最大約１４０ｇ／ｍ２、厚さ寸法が最大約２．５ｍｍである請求項１記載のドリップシート。
【請求項３】
前記下層の前記親水性繊維はパルプ繊維であり、前記下層はエアレイドパルプ繊維不織布から形成されている請求項１又は２に記載のドリップシート。
【請求項４】
前記上層はエアスルー繊維不織布から形成されており、質量が約２０〜４０ｇ／ｍ２である請求項１〜３のいずれかに記載のドリップシート。
【請求項５】
前記ロールの巻き長さは約２００〜８００ｍ、直径は約８０〜１２０ｃｍである請求項１〜４のいずれかに記載のドリップシート。
【請求項６】
前記上層は前記上面側に位置する第１層と、前記第１層の下面側に位置し、かつ、前記下層に対向する第２層とを有し、前記第２層に位置する前記熱融着性繊維の融着部の数が、前記第１層に位置する前記熱融着性繊維の融着部の数よりも多く、前記上層の前記上面側の面が前記下面側の面よりも平滑である請求項１〜５のいずれかに記載のドリップシート。
【請求項７】
前記第１及び第２層のうち、前記第２層にのみ親水化処理が施されている請求項６に記載のドリップシート。
【請求項８】
前記第１層の構成繊維の見掛け密度は約０．０７〜０．０９ｇ／ｃｍ３、前記第２層の構成繊維の見掛け密度は約０．０３〜０．０６ｇ／ｃｍ３である請求項６又は７に記載のドリップシート。
【発明の詳細な説明】
【技術分野】
【０００１】
本発明は、食肉等から滲出するドリップを吸収させるのに好適なドリップシートに関する。
【背景技術】
【０００２】
従来、発泡スチロール製などのトレイに入れた魚肉の切り身や牛肉等の生鮮食料品の小片から滲出するドリップを吸収させるためのドリップシートは、一般的に知られている。例えば、特許文献１には、上層が複数の開孔を有する非吸液性のプラスチックシート、下層が吸液性の繊維不織布シートからなる２層構造を有するドリップシートが開示されている。
【先行技術文献】
【特許文献】
【０００３】
【特許文献１】特開２００３−２６７４５５号公報
【発明の概要】
【発明が解決しようとする課題】
【０００４】
特許文献１に開示されたドリップシートによれば、上層のプラスチックフィルムに形成された複数の開孔を介して魚肉等から滲出したドリップを下方へ速やかに移動させることができるとともに、下層の繊維不織布シートでドリップを吸収、保持することができる。【０００５】
しかし、上層が非吸液性のプラスチックフィルムから形成されており、下層の繊維不織布シートのみでドリップを吸収する必要があるので、一定量のドリップを吸収させるためには下層として所要の厚さを有する繊維不織布シートを用いる必要がある。かかる場合には、ドリップシートをロール状に巻き重ねた状態において、ロールの直径が大きくなり、原反の巻芯側の部分が巻外側に比べてかなり圧縮されて所要の吸液性能を発揮できず、巻外側と巻芯側とにおいて製品の性能にバラつきが生じる恐れがある。一方、かかる事態を避けるために、ロールの巻き長さ及びその直径を小さくする場合には、複数のロールに分けて製造、輸送することになるので、製造コスト及び輸送コストがかかる。【０００６】
本発明の目的は、従来の技術の改良であって、所要の吸液量を有するとともに、比較的に薄く、ロール状に巻き重ねられた状態において巻芯側と巻外側との吸液量に大きな差が生じることのないドリップシートを提供することである。
【課題を解決するための手段】
【０００７】
前記課題を解決するための、本発明は、上面及び下面と、これらの間の厚さ方向とを有し、透液性かつ吸液性の上層と、前記上層と互いに接合された吸液性の下層とを含むドリップシートである。【０００８】
本発明の特徴は、前記上層が少なくとも熱融着性繊維を含み、前記熱融着性繊維が互いに熱融着している繊維不織布から形成され、前記下層は少なくとも親水性繊維を含む繊維不織布から形成されており、前記下層の質量が約３０〜１００ｇ／ｍ２であって、前記ドリップシートを巻き重ねてなるロールの巻芯側と巻外側とにおいて吸液量の差が最大４００ｇ／ｍ２である。
【発明の効果】
【０００９】
本発明に係るドリップシートは、上下層が吸液性を有する繊維不織布から形成されているので、下層の厚さ寸法を比較的に大きくすることなく、所要量のドリップを吸収することができる。したがって、ドリップシートをロール状に巻き重ねた状態において、巻芯側が巻外側に比して過度に圧縮されることはなく、巻芯側と巻外側とにおいて比較的に大きな吸液量の差が生じて、製品においてバラつきが生じる恐れはない。
【図面の簡単な説明】
【００１０】
【図１】本発明の実施形態に係るドリップシートの斜視図。
【図２】図１のＩＩ−ＩＩ線模式的断面図。
【図３】図２のＩＩＩ線で囲む部分拡大図。
【図４】ドリップシートを巻き重ねた状態のロールの斜視図。
【図５】ドリップシートの使用例の一例を示す図。
【図６】各実施例と各比較例とにおける、下層の質量とドリップシートの巻外側と巻芯側との吸液量の差との相関関係を示すグラフ。
【発明を実施するための形態】
【００１１】
図１〜３を参照すると、ドリップシート１０は、厚さ方向Ｚを有し、上面１１と、下面１２と、上層１３と、下層１４とを含む。上層１３と下層１４とは、ホットメルト接着剤等の公知の接着手段である疎水性又は親水性接着部１５を介して互いに接合される。
【００１２】
上層１３は、エアスルー繊維不織布、スパンレース繊維不織布やスパンボンド繊維不織布等の公知の疎水性繊維不織布から形成することができる。上層１３の材料の一つであるエアスルー繊維不織布は、公知のエアスルー法で製造されるものであって、エアスルー法は、カードウエブなどの繊維ウエブをネット上に載置して、上方から熱風を吹き付けることで、部分的に、すなわち、構成繊維１８の交点を熱融着させることによってシート形態に形成する方法である。かかる方法によって形成されたエアスルー繊維不織布には、繊維が比較的に疎に集合する吹き付け面と、繊維が比較的に密に集合する、繊維支持面であるネット面とを有する。本発明に係るドリップシート１０においては、上層１３の上面１１側がネット面、下面１２側が吹き付け面となるように配置される。
【００１３】
上層１３のエアスルー繊維不織布の構成繊維１８としては、好ましくは、疎水性の熱可塑性合成樹脂からなるステープル繊維を用いることができ、例えば、ポリエチレンテレフタレート（ＰＥＴ）、ポリプロピレン（ＰＰ）、ポリエチレン（ＰＥ）およびこれらからなる芯鞘型の複合繊維を用いることができる。複合繊維は、繊度１〜６ｄｔｅｘ、繊維長３０〜７０ｍｍであって、鞘部分を形成する熱可塑性合成樹脂には、芯部分を形成する熱可塑性合成樹脂に比べて溶融温度の低いものが使用される。また、芯部分を形成する熱可塑性合成樹脂に鞘部分を形成する熱可塑性合成樹脂よりも弾性率の高いものを使用して、上層１３全体の剛性を高くしてもよい。かかる芯鞘型の複合繊維としては、例えば、ポリエチレンとポリプロピレン、ポリエチレンとポリエステル、ポリプロピレンとポリエステル、ポリエチレンテレフタレートとポリエチレンの組み合わせ等がある。本発明の後記の効果を奏する限りにおいて、上層１３は２層以上の構造を有するエアスルー繊維不織布から形成されていてもよいし、各層を構成する繊維の繊維径が異なるものを用いてもよい。また、上層１３は、その吸液性を向上させるために、レーヨン等の親水性（吸湿性、吸水性）繊維を一部に含むものであってもよい。
【００１４】
下層１４は、親水性繊維からなるエアレイドパルプ繊維不織布であって、その原材料として、好ましくは、平均繊維長約１．０〜１０．０ｍｍのパルプ繊維である構成繊維１９を用いることができ、広葉樹及び針葉樹（好ましくは針葉樹）の木材パルプ繊維のほかに、親水性繊維として木材以外の植物繊維を木材パルプ繊維と混合することができる。下層１４の吸収性能を向上させるために、親水増強処理をしてもよい。下層１４は、例えば、ばらばらの構成繊維１９を、親水性接着剤、例えば、アクリル酸エステル系（ＰＶＡ系）樹脂をバインダーとして用いて結合した接着剤型エアレイドパルプ繊維不織布を用いることができる。接着剤型エアレイドパルプ繊維不織布は、例えば、搬送ネットベルトの下面に負圧をかけ、そのネットベルト上に粉砕パルプ等の親水性短繊維をエア流で分散しながら堆積すると同時にアクリル酸エステル系（ＰＶＡ系）接着剤を噴霧して製造することができる。かかる場合において、下層１４の構成繊維１９としては、所要の吸収性能が得られる限り親水性繊維に、例えば、５〜３０質量％、繊維長１〜１５ｍｍの疎水性繊維（合成繊維）が混合されていてもよい。なお、構成繊維１９を互いに結合するのに、接着剤に替えて、該繊維を流体好ましくは水流の噴射処理で互いに交絡させることもできる。
【００１５】
接着部１５は、質量約１．５〜２．５ｇ／ｍ２の疎水性又は親水性ホットメルト接着剤を散点状に上層１３の下面又は／および下層１４の上面に塗布して形成される。接着部１５を形成するホットメルト接着剤は、散点状の他に、直状、波状、スパイラル状、格子状等の各種公知のパターンで塗布されていてもよい。ただし、接着剤１５が疎水性である場合には、上層１３から下層１４へのドリップの移動を阻害しないために、上層１３又は下層１４の対向面全体に塗布されてないことが好ましい。疎水性ホットメルト接着剤としては、例えば、エチレン−酢酸ビニル共重合体、ポリエチレン又はポリプロピレンをベースポリマーとするもの、親水性ホットメルト接着剤としては、例えば、ＰＶＡ系樹脂又は親水性基を有する酢酸ビニル系樹脂をベースポリマーとするものを用いることができる。
【００１６】
図２を参照すると、ドリップシート１０の厚さ寸法Ｄ１は約１．０〜４．０ｍｍ、上層１３の厚さ寸法Ｄ２は約０．４〜２．０ｍｍ、下層１４の厚さ寸法Ｄ３は約０．８〜３．６ｍｍである。上層１３の質量は約２０〜４０ｇ／ｍ２、見掛け密度は約０．０１〜０．１ｇ／ｃｍ３であって、下層１４の質量は約３０〜１００ｇ／ｍ２、見掛け密度は約０．０１〜０．０７ｇ／ｃｍ３である。ただし、ドリップシート１０の厚さ寸法Ｄ１は好ましくは最大２．５ｍｍであることが好ましい。各層の厚さ寸法の測定には、厚さ測定器（ＰＥＡＣＯＣＫ社製、測定面φ４４ｍｍ、測定圧３ｇ／ｃｍ３）を使用した。ドリップシート１０は、説明の便宜上、上層１３の上方部分からなる第１層２０、上層１３の下方部分からなる第２層２１及び下層１４からなる第３層２２に区分される。
【００１７】
かかる構成を有するドリップシート１０の原反は、通常、製造工程および小売店の食品加工工程において、所定の巻き長さを有するロール状に巻き重ねた状態で保管される。図４を参照すると、ドリップシート１０はロール状に巻かれ、ロール３０は巻芯側３１と巻外側３２とを有する。本実施形態ででは、ロール３０は無芯であるが、紙製やプラスチック製等の巻芯部材に巻回されていてもよい。ロール３０の巻き長は約２００〜８００ｍ、幅寸法は約１００ｃｍ、直径は約８０〜１２０ｃｍである。
【００１８】
市販されているドリップシートは、開孔プラスチックフィルムとその下方に位置する吸液シートとから構成されているところ、開孔プラスチックフィルム自体は吸液性を有しないので、下層の吸液シートのみがドリップを吸収保持する役割を担う。したがって、所要量の吸液量を実現するためには、下層の吸液シートの厚さを吸液量に応じて大きくする必要があり、製造時及び使用時において吸液シートのロールが嵩張るという問題がある。かかる場合には、ドリップシートを巻き重ねたロールの巻芯側の部分が圧迫されて下層の吸液シートが押し潰され、所要の吸液性能を発揮することができないおそれがある。その結果、ロールの巻芯側と巻外側とにおいて吸液量のばらつきが生じ、製品性能の均一化を図ることができない。
【００１９】
本実施形態の場合には、下層１４のみならず上層１３が所定の吸液量を有しているので、ドリップシート１０全体および下層１４を比較的に薄くすることができ、所要量のドリップシート１０を巻き重ねてなるロール３０の直径を比較的に小さくすることができる。したがって、ロール３０の巻芯側３１の部分が巻外側３２に比してかなり圧縮されて嵩が小さくなり吸液量が著しく低下するおそれはなく、巻芯側３１と巻外側３２とにおいてその吸液量に大きな差を生じることはない。
【００２０】
かかる効果を奏するために、上層１３の吸液量が少なくとも５００ｇ／ｍ２、見掛け密度は少なくとも０．０２ｇ／ｃｍ３であることが好ましい。上層１３の吸液量が少なくとも５００ｇ／ｍ２である場合には、上層１３がドリップを所要量吸収するので、下層１４の厚さ寸法Ｄ３を約０．８〜３．６ｍｍとすることができる。ただし、シート全体の厚さ寸法Ｄ１を約２．５ｍｍ以下とすることが好ましい。下層１４の厚さ寸法Ｄ３を大きくした場合におけるロール３０と同じ巻き長さのロール３０を製造する場合において、下層１４の厚さ寸法Ｄ３を上記範囲内とするときにはその直径を抑えることができ、巻芯側３１の部分が巻外側３２に比して強く圧縮されて吸液性能が低下するおそれはない。また、上層１３の吸液量は、その見掛け密度の値に依存するものであって、見掛け密度が０．０２ｇ／ｃｍ３の場合には、上層１３の吸液量を少なくとも５００ｇ／ｍ２にすることができ、所要量のドリップを吸収保持することができるとともに、過度に高密度となって繊維不織布としての柔軟性が損なわれることはない。
【００２１】
上層１３においては、前記のとおり、エアスルー法の製造工程において、ネットに堆積した繊維からなるネット面側が食品が載置される上面１１側であって、第２層２１の熱風が吹き付けられて繊維が熱融着した融着部１７の数は第１層２０に比べて多くなっている。また、ネット面においては繊維がネットに押し付けられて互いに拘束されているので、第１層２０は第２層２１に比べて繊維が密に配置されており、ネットの下方に位置するサクションボックス等によって平面上のネットに押しつけられていることから、上層１３の上面１１を形成する面は上層１３の下層１４と対向する面よりも平らである。かかる態様を有するドリップシート１０において、それを発泡スチロール製のトレイ内に配置して表面に食肉や野菜等の生鮮食品を載置したときに、食品から滲出するドリップ（血汁）を上層１３で一時的に貯留するとともに、その繊維間間隙を介して下層１４に移動させて下層１４でドリップを吸収保持することができる。上層１３の吸液量は約５００〜１０００ｇ／ｍ２、下層１４の吸液量は約１０００〜２０００ｇ／ｍ２であって、下層１４は上層１３の２倍以上の量のドリップを吸収することができる。
【００２２】
本実施形態のドリップシート１０においては、下層１４のみならず上層１３が吸液性を有するので、所要の吸液量を要する場合であってもドリップシート１０全体の厚さ寸法を抑えることができ、比較的に全体を薄く形成することができる。それにより、ドリップシート１０及び下層１４の製造時及び使用時においてロール３０が嵩張るということはない。特に、下層１４が所定以上の厚さ寸法を有する場合には、ロール３０の巻芯側３１に位置する部分が圧縮されて嵩が小さくなり、巻外側３２に位置する部分に比して吸液量が低下し、各製品において吸液量が不均一になるおそれがある。また、上層１３は主として疎水性繊維から、かつ、下層１４は主として親水性繊維からなるうえに、前者は後者に比して繊維密度が高いので、リウエットによる上層１３への液戻りを抑制することができ、食品が再びドリップと接触するのを防止することができる。
【００２３】
ドリップシート１０をエアレイドパルプ繊維不織布のみから形成した場合には、その表面が大小の凹凸を繰り返す起伏形態を有し、食品の表面を傷つけてドリップが発生し易くなるおそれがある。かかる不利益を防止するために、食品と接触するエアレイドパルプ繊維不織布の表面をカッター等で削る必要があるところ、本実施形態のドリップシート１０の場合には、上層１３の上面１１側がエアスルー繊維不織布のネット面側であるので、外面が平らであって、かかる平滑加工を施す必要がない。また、第１層２０では繊維が拘束されて比較的に密に配置されているのに対し、第２層２１では繊維が拘束されておらず比較的に疎に配置されている。具体的には、第１層２０の繊維の見掛け密度は約０．０７〜０．０９ｇ／ｃｍ３、第２層２１の繊維の見掛け密度は約０．０３〜０．０６ｇ／ｃｍ３である。前記のとおり、第１層２０の見掛け密度は第２層２１のそれよりも高いので、第１層２０の構成繊維１８の繊維間間隙は、第３層２２のそれよりも小さいものといえる。ドリップシート１０の表面が上層１３の吹き付け面から形成されている場合にはネット面に比して繊維が比較的に疎に配置されているので繊維間間隙が大きくドリップをより速やかに下層１４に移動させることができる。しかし、ドリップを比較的に短時間に吸収した場合には、食品の載置面の保水成分が急激に減少し、載置面が部分的に乾燥して変色やひび割れ等を生じやすくなる。本実施形態においては、上層１３のネット面側をドリップシート１０の上面１１側に位置させることによって、ドリップが比較的に短時間に全て吸収されることはない。したがって、少なくともスーパー等の小売店において所定時間（２〜１０時間程度）トレイにパックされた状態で食品が陳列されている状態であっても、食品が一定の鮮度を保つ程度に載置面の水分が過剰に吸収されることのないようにドリップシート１０の吸収速度が調整される。
【００２４】
また、上層１３の複合繊維の繊度は、１〜６ｄｔｅｘであることが好ましい。１ｄｔｅｘ以下の場合には強度不足となり、６ｄｔｅｘ以上の場合には毛管現象が弱くなりリウエットに対するバリア機能が低下するおそれがあるからである。また、第２層２１はドリップを第３層２２に速やかに移動させるために親水化処理されていることが好ましい。
【００２５】
通常、使い捨ておむつや生理用ナプキンに使用される、着用者の肌対向面側に位置する繊維不織布製のトップシートと、その下方に位置するフラッフパルプを含む混合物からなる吸収性コアとから構成された吸収部材の場合には、排泄された体液を着用者の肌から離間させるために、体液をトップシートから速やかに（排泄後、数分以内）下方の吸収性コアに移行させ、トップシートの表面を乾燥状態にする必要がある。そのため、トップシートの表面に親水化処理を施したり、トップシート及び／また吸収性コアにおいて繊維密度を下方に向かって次第に高くする等の設計をする。しかし、ドリップシート１０においては、その上面１１から急激にドリップが吸収されると食品の水分が過剰に吸収され、食品の一部が乾燥するおそれがある。したがって、ドリップシート１０においてはその上面１１に親水化処理が施されていないことが好ましく、また、上層１３の繊維密度も第１層２０が第２層２１よりも高くなるように構成されている。
【００２６】
図５は、ドリップシート１０の使用例の一例を示すものであって、本使用例においては、肉や魚等のドリップが滲出する食品４４が複数層から構成された複合層４０の間に介在して配置される。複合層４０は、第１外面層４１と、第２外面層４２と、第１及び第２外面層間４１，４２間に位置する中間層４３とから構成された３層構造を有している。第１及び第２外面層４１，４２は上層１３と同様にエアスルー繊維不織布から形成されており、中間層４３は下層１４と同様にエアレイドパルプ繊維不織布から形成される。第１及び第２外面層４１，４２の食品４４と接触する面はネット面であって、平滑かつ反対側の面に比して繊維が密に配置されており、食品を傷つけることなく、かつ、食品の水分を吸収しすぎることはない。かかる使用例としては、例えば、トラック等でスーパー等の各小売店に配送するときや小売店において陳列棚に陳列する前に保管しているとき等が考えられる。
【００２７】
本使用例においても、複合層４０全体が吸液性能を有するので、比較的に薄く形成した場合であっても所要の吸液量を確保することができる。したがって、ロール３０の直径が比較的に大きくなることはなく、巻芯側３１が圧迫されて巻芯側３１と巻外側３２とにおいて吸液量において大きな差を生じるおそれはない。また、小売店等の生鮮食品の加工現場においては、ドリップシートと食品との組み合せが複数重ねられた状態で保管されることが多く、上方からの荷重によって食品が変形したり、上下接触面に位置するドリップシートに食品の水分が過剰に吸収されて食品の鮮度が低下するおそれがある。本使用例における複合層４０によれば、かかる場合であっても、食品４４の上下にエアスルー繊維不織布製の第１及び第２外面層４１，４２が位置し、かつ、その接触面はエアスルー繊維不織布のネット面であるからクッション性に優れ、食品４４の表面を傷付けることはなく、また、食品４４の水分が過剰に吸収されるおそれもない。
【００２８】
表１は、様々な条件の下、複数のドリップシートを製造して、該ドリップシートをロール状に巻き重ねてなる各ロール３０の巻芯側３１と巻外側３２との吸液量の差を評価したものである。各ロール３０は、いずれも直径が１００ｃｍであって、製造されたロール３０の巻き長さ（ｍ）は、ドリップシート１０の厚さ寸法Ｄ１によって相違する。
【００２９】
【表１】
2013129666.tif 000003
【００３０】
[測定方法]
＜シートの厚さ＞
ＪＩＳＬ１０９６．６．５の規格に準拠して、卓上厚み計（ＰＥＡＣＯＣＫ製、測定面φ４４ｍｍ、測定圧３ｇ／ｃｍ２）を用いて測定した。まず、各ロール３０の巻芯側３１と巻外側３２とからそれぞれ１００ｍｍ×１００ｍｍのサンプルを切り取り、サンプルの中心を上下に位置する円盤で静かに挟み込み、そのときの測定器の値を求めた（Ｎ＝１０）。
【００３１】
＜吸液量＞
前記のシートの厚さ測定で使用した各サンプルの質量（Ａｇ）を測定した。質量を測定した後、各サンプルを１０メッシュの金網の上に置き、各サンプル全体をトレイに入れた試験液（水道水、生理食塩水、食用油）に浸けた。３分間試験液に浸したのち、各サンプルを金網ごとトレイから取り出し、軽く水切りをして、５分間静置した。その後、金網と各サンプルとの質量（Ｂｇ）を測定し、サンプルを取り外して、金網のみの質量（Ｃｇ）を測定した。そして、各サンプルをサンプル台の上に置き、４２０ｇの重りをサンプルにのせて、３分間そのまま放置した。上記の測定方法によって求めた値（Ａ〜Ｃ）を用いて、下記の計算方法により、吸液量を求めた。測定は３回行い、その平均値を各ロール３０の巻芯側３１と巻外側３２との吸液量とした。
吸液量（ｇ／ｍ２）＝（Ｂ−Ｃ−Ａ）／０．１／０．１
【００３２】
＜吸液量の差＞
各実施例及び比較例におけるロール３０の巻外側３２の吸液量から巻芯側３１の吸液量を引いた値を吸液量の差（ｇ）とした。
【００３３】
＜実施例１＞
上層１３として、繊度２．２ｄｔｅｘのポリエチレン／ポリプロピレンの芯鞘型複合繊維（ステープル繊維）を使用した厚さ１．３０ｍｍ、質量約３０ｇ／ｍ２、密度０．０２２ｇ／ｃｍ３のエアスルー繊維不織布を使用した。下層１４としてＮＢＫＰ（針葉樹クラフト法漂白パルプ）を８５質量％の原材料を、移送ネットの下部に配置したサクション装置によって該ネット上に散布してバット状に堆積するとともにバインダーとしてＰＶＡ樹脂の１５質量％の水溶液を噴霧して該ＰＶＡ樹脂を乾燥させることにより、厚さ０．８ｍｍ、質量約４０ｇ／ｍ２、密度０．０４９ｇ／ｃｍ３のエアレイドパルプ繊維不織布を得た。各実施例及び各比較例において、接着部１５としてのホットメルト接着剤は質量２．２ｇ／ｍ２であった。上層１３は、ネット面が上面１１側、吹き付け面が下面１２側であった。
【００３４】
＜実施例２＞
実施例１と同様の上層１３を用い、下層１４として厚さ１．２ｍｍ、質量約５２ｇ／ｍ２、密度０．０４３ｇ／ｃｍ３のエアレイドパルプ繊維不織布を得た。
【００３５】
＜実施例３＞
実施例１と同様の上層１３を用い、下層１４として厚さ２．２ｍｍ、質量約８０ｇ／ｍ２、密度０．０３６ｇ／ｃｍ３のエアレイドパルプ繊維不織布を得た。
【００３６】
＜実施例４＞
実施例１と同様の上層１３を用い、下層１４として厚さ２．５ｍｍ、質量約１００ｇ／ｍ２、密度０．０４０ｇ／ｃｍ３のエアレイドパルプ繊維不織布を得た。
【００３７】
＜比較例１＞
実施例１と同様の上層を用い、下層として厚さ２．８ｍｍ、質量約１１０ｇ／ｍ２、密度０．０３９ｇ／ｃｍ３のエアレイドパルプ繊維不織布を得た。
【００３８】
＜比較例２＞
実施例１と同様の上層を用い、下層として厚さ３．０ｍｍ、質量約１２０ｇ／ｍ２、密度０．０４０ｇ／ｃｍ３のエアレイドパルプ繊維不織布を得た。
【００３９】
＜比較例３＞
実施例１と同様の上層を用い、下層として厚さ３．５ｍｍ、質量約１５０ｇ／ｍ２、密度０．０４３ｇ／ｃｍ３のエアレイドパルプ繊維不織布を得た。
【００４０】
＜測定結果＞
表１の測定結果を参照すると、実施例１〜４における吸液量の差は約７０〜３１０ｇ／ｍ２であったのに対し、比較例１〜３における吸液量の差は約７００〜９７０ｇ／ｍ２であった。このように、下層１４のエアレイドパルプ繊維不織布の質量及び厚さ寸法が一定以上の場合には、ドリップシート１０の巻芯側３１と巻外側３２とにおいて比較的に大きな吸液量の差が生じ、製品としてバラつきを生じるおそれがある。
【００４１】
図６を参照すると、実施例４と比較例１との間において、すなわち、下層１４のエアレイドパルプ繊維不織布の質量が約１００〜１１０ｇ／ｍ２の間において吸液量の差が急激に上昇した、実施例４と比較例１との勾配間に位置する変化点Ｐが存在することが分かった。かかる変化点Ｐ以降、吸液量の差が４００ｇ／ｍ２以上となるので、製品としてのバラつきが顕著になり好ましくない。
【００４２】
ドリップシート１０を構成する各構成要素には、特に明記されていない限りにおいて、本明細書に記載されている材料のほかに、この種の分野において通常用いられている、各種公知の材料を制限なく用いることができる。また、本明細書及び特許請求の範囲において使用されている「第１」、「第２」及び「第３」の用語は、同様の要素、位置等を単に区別するために用いている。
【００４３】
以上に記載した本発明に関する開示は、少なくとも下記事項に要約することができる。
上面及び下面と、これらの間の厚さ方向とを有し、透液性かつ吸液性の上層と、前記上層と互いに接合された吸液性の下層とを含むドリップシートにおいて、前記上層は少なくとも熱融着性繊維を含み、前記熱融着性繊維が互いに熱融着している繊維不織布から形成され、前記下層は少なくとも親水性繊維を含む繊維不織布から形成されており、前記下層の質量が約３０〜１００ｇ／ｍ２であって、前記ドリップシートを巻き重ねてなるロールの巻芯側と巻外側とにおいて吸液量の差が４００ｇ／ｍ２以下であることを特徴とする前記ドリップシート。
【００４４】
上記段落００４３に開示した本発明に係るドリップシートは、少なくとも下記の実施の形態を含むことができる。
（１）ドリップシートは質量が最大約１４０ｇ／ｍ２、厚さ寸法が最大約２．５ｍｍである。
（２）前記下層の前記親水性繊維はパルプ繊維であり、前記下層はエアレイドパルプ繊維不織布から形成されている。
（３）前記上層はエアスルー繊維不織布から形成されており、質量が約２０〜４０ｇ／ｍ２である。
（４）前記ロールの巻き長さは約２００〜８００ｍ、直径は約８０〜１２０ｃｍである。
（５）前記上層は前記上面側に位置する第１層と、前記第１層の下面側に位置し、かつ、前記下層に対向する第２層とを有し、前記第２層に位置する前記熱融着性繊維の融着部の数が、前記第１層に位置する前記熱融着性繊維の融着部の数よりも多く、前記上層の前記上面側の面が前記下面側の面よりも平滑である。
（６）前記第１及び第２層のうち、前記第２層にのみ親水化処理が施されている。
（７）前記第１層の構成繊維の見掛け密度は約０．０７〜０．０９ｇ／ｃｍ３、前記第２層の構成繊維の見掛け密度は約０．０３〜０．０６ｇ／ｃｍ３である。
【符号の説明】
【００４５】
１０  ドリップシート
１１  上面
１２  下面
１３  上層
１４  下層
１７  融着部
１８  上層の構成繊維
１９  下層の構成繊維
２０  第１層
２１  第２層
２２  第３層
３０  ロール
３１  ロールの巻芯側
３２  ロールの巻外側
Ｚ  厚さ方向
【図１】
2013129666.tif 000004
【図２】
2013129666.tif 000005
【図３】
2013129666.tif 000006
【図４】
2013129666.tif 000007
【図５】
2013129666.tif 000008
【図６】
2013129666.tif 000009
【国際調査報告】
2013129666.tif 000010
2013129666.tif 000011
2013129666.tif 000012
2013129666.tif 000013